(57)【要約】【解決手段】  本発明は、合成繊維およびプラスチックを増白する方法において、顆粒化された蛍光増白剤を合成繊維またはプラスチック中に混入し、その際に顆粒化された粉末状態の蛍光増白剤を加圧コンパクター中で３〜５０キロニュートン／ｃｍ（チューブ長さ）の圧力のもとで圧密化しそして次に得られた圧密化生成物を粉砕することによって得られることを特徴とする、上記方法によって解決される。【特許請求の範囲】
【請求項１】
合成繊維およびプラスチックを増白する方法において、顆粒化された蛍光増白剤を合成繊維またはプラスチック中に混入し、その際に顆粒化された粉末状態の蛍光増白剤を加圧コンパクター中で３〜５０キロニュートン／ｃｍ（チューブ長さ）の圧力のもとで圧密化しそして次に得られた圧密化生成物を粉砕することによって得られることを特徴とする、上記方法。
【請求項２】
２６０〜４００ｎｍの範囲で吸収しそして４００〜４５０ｎｍの可視領域で放出する蛍光増白剤を顆粒状態で混入する、請求項１に記載の方法。
【請求項３】
顆粒化された蛍光増白剤を、合成繊維または合成樹脂のベースとなるモノマーに添加しそして次に重合を実施する、請求項１に記載の方法。
【請求項４】
シェーディング染料を含有する顆粒化された蛍光増白剤を使用する、請求項１に記載の方法。
【請求項５】
複数種の蛍光増白剤の混合物よりなる顆粒化された蛍光増白剤を使用する、請求項１に記載の方法。
【発明の詳細な説明】
【技術分野】
【０００１】
本発明は、蛍光増白剤を用いて合成繊維および合成樹脂を増白する方法に関する。
【背景技術】
【０００２】
合成樹脂のための顆粒化された埃立たない自由流動性非イオン性蛍光増白剤がドイツ特許出願第１０１１４６９６．５−４４号明細書に記載されている。この場合には、増白剤の顆粒形態はワックス様物質で蛍光増白剤粉末を被覆することによって達成されている。      
【０００３】
ドイツ特許出願公開第２，６５６，４０６号明細書には、低ダスト含有量の、特に水溶性の蛍光増白剤をダスト結合剤の添加によって製造することを開示しており、この場合には埃立たない混合物が得られる。ドイツ特許出願公開第３，９１０，２７５号明細書には、染料ペレットの製造方法が開示されており、この場合には１０〜１５重量％の水含有量の染料粉末が押出成形凝集加工に付されている。米国特許第３，５８３，８７７号明細書によれば、塩基性染料顆粒を製造する際に溶剤を不溶性添加物、例えばワックスと一緒に添加しなければならない。ヨーロッパ特許出願公開第２６４，０４９号明細書、同第１１５，６３４号明細書または同第６１２，５５７号明細書に記載された方法の場合には、助剤の存在下に加工しなければならない。国際特許出願公開第９９／０５２２６号には、水溶性染料または蛍光増白剤を増粘剤または他の添加物の存在下に顆粒化することが開示されている。
【０００４】
しかしながらこの様にして製造された顆粒はＰＥＳまたはＰＡを紡糸繊維を増白するために使用する場合に問題がある。何故ならば付着性の添加物が紡糸して糸とするを間に問題を生じさせるかまたは紡糸された糸の走行特性に害を及ぼし得るからである。エチレングリコールをリサイクルする場合にも不所望の副作用が生じ得る。例えばワックス様物質がクリーム状物を生じそしてエチレングリコールの品質に悪影響を及ぼす。更に繊維製造または紡糸の間に高い温度を負荷する場合に、繊維の黄変が白色効果の低減を一緒にもたらし得る。
【０００５】
この理由から、従来にはＰＥＴおよびＰＡの繊維を増白する場合に、流動性がなくかつ装入の際に埃立つ傾向のある粉末製品しか繊維製造の際に使用されていない。このことに関連するかゝるダストの衛生上のおよび毒物学的欠点は知られている。かゝる粉末を計量供給する際に、凝集物の形成および容器壁への付着も生じ得る。計量供給装置のためには顆粒またはペレットがより適している。何故ならばこれらは良好な流動性を有しているからである。実地においてはマスターバッチによって計量供給されており、その際に蛍光増白剤はポリエステルまたは合成樹脂中に高濃度（３０％まで）で分散されている。しかしながらかゝるマスターバッチの製造には非常に費用が掛かり、かつ同時に上述の衛生上のおよび毒物学的問題を伴う。更に、装置に依存してエチレングリコール／増白剤−分散物を使用することが要求される場合には、蛍光増白剤顆粒はエチレングリコール中に良好に分散すべきである。
【発明の開示】
【発明が解決しようとする課題】
【０００６】
本発明者は驚くべきことに、蛍光増白剤粉末を高圧の下で圧縮しそして次に粉砕することによって得られる顆粒化された蛍光増白剤によって合成繊維および合成樹脂を増白することができることを見出した。
【課題を解決するための手段】
【０００７】
本発明の対象は、合成繊維およびプラスチックを増白する方法において、顆粒化された蛍光増白剤を合成繊維またはプラスチック中に混入し、その際に顆粒化された粉末状態の蛍光増白剤を加圧コンパクター（pressure compactor) 中で３〜５０キロニュートン／ｃｍ（チューブ長さ）の圧力のもとで圧密化しそして次に得られた圧密化生成物を粉砕することによって得られることを特徴とする、上記方法にある。
【０００８】
顆粒化された蛍光増白剤の製造は慣用の加圧コンパクターによってローラー同士または他の圧縮装置、例えば押出装置の間で、加圧条件のもとで調整可能な温度および５〜５０、好ましくは１０〜３５キロニュートン／ｃｍ（チューブ長さ）の圧力で圧密化することによって行う。この場合に生じる板状物または紐状物を次に粉砕装置によって所望の大きさにする。加圧ローラーにより圧密化の場合には、蛍光増白剤はスクリューによってローラーに搬送され、その結果予備圧密化がスクリュー中で行われそして最終圧密化が加圧ローラー同士の間で実施される。圧密化温度は外部から熱を供給することなく達成され、それは１５〜６０℃、好ましくは２０〜４０℃の間である。要求次第で圧密化は窒素雰囲気でまたは減圧下にローラーの冷却下にまたは冷却なしで実施することができる。圧密化によって得られる紐状物、螺旋状物または板状物は通例の方法で所望の大きさに粉砕されそして得られる顆粒は２つ以上の篩に通して、得られた過大または過少サイズの顆粒が除かれる。有利な圧密化された顆粒は好ましくは０．３〜３ｍｍの直径を有している。しかしながらより小さいまたはより大きい直径の顆粒もそれらの性質において所望の要求に対応し得る。篩分けられた過大または過少サイズのものは顆粒化工程に再び戻される。
【０００９】
圧密化する顆粒化工程は慣用のコンパクター（例えばBEOEX GmbH,Leingarten,ドイツ国のＫシリーズのコンパクターまたは Alexanderwerk AG, Remscheid, ドイツ国のグラニュレーターＷＰ５０／７５、ＷＰ１７Ｖ Pharma またはＷＰ５０／２５０）を用いて実施できる。
【００１０】
こうして得られた顆粒は埃立たない挙動に特徴があり、自由流動性でありそして長期間の搬送の間でも安定している。更に本発明の顆粒は計量供給時にケーキ状化傾向または凝集傾向がなく、このことが加工工程を著しく容易にする。更に、本発明の顆粒は例えばエチレングリコール中に混入攪拌することによって再び良好に再分散し得るということが判っている。これらの分散物は良好にポンプ搬送でき、それ故にポリエステル繊維製造の間に計量供給することができる。
【００１１】
本発明によればこの方法によってあらゆる非イオン性蛍光増白剤を顆粒化できる。これらの顆粒は完全合成有機系ポリマー（合成樹脂および合成繊維）を増白するのに利用される。これらの蛍光増白剤は化学構造に無関係であり、２６０〜４００ｎｍの範囲内で吸収しそして４００〜４５０ｎｍの可視領域で放出することに特徴がある。有利な蛍光増白剤はベンゾキサゾール類、チオフェン類、スチルベン類またはピラゾリン類およびクマリン類よりなる群から選ばれるものである。特に有利な蛍光増白剤は下記の式１〜５によって示される：
Ｒ＝Ｈおよび／またはＣＨ3 
【００１２】
【化１】
2005535800.tif 000002
【００１３】
【化２】
2005535800.tif 000003
増白される合成樹脂を基準とする蛍光増白剤の量は合成樹脂または合成樹脂繊維によっておよび得ようとする白色度次第で一般に１〜１，０００ｐｐｍである。特別な場合には更に多量でもよい。予備濃縮物を製造する場合には、合成樹脂または合成樹脂繊維の総重量を基準として０．１〜３０％の量を使用してもよい。蛍光増白剤は単独でもまたは混合状態でも使用することができる。その際に相乗効果ももたらされ得る。蛍光増白剤はシェーディング染料(shading dye) と一緒に顆粒化してもよい。勿論、蛍光増白剤は、混入される際にまたは合成樹脂または繊維の後加工の際に妨害しない添加物との混合物、例えば繊維安定剤または合成樹脂安定剤との混合物を顆粒化してもよい。その顆粒は高分子有機材料を増白するのに使用することができる。この高分子有機材料は天然起源または合成起源のものでもよい。例えば天然樹脂、乾性油またはゴムまたはまたは変性された天然物質、例えば塩素化ゴム、セルロース誘導体でもよい。本発明の顆粒は、重合、重縮合または重付加によって製造されるポリマーを増白するのに特に役立つ。重合によって製造される合成樹脂の種類では以下のものが特に適する：ポリオレフィン、例えばポリエチレン、ポリプロピレン、ポリイソブチレン；置換されたポリオレフィン、例えばポリスチレン、ポリ塩化ビニル、ポリビニルクロライド、ポリビニリデンクロライド、ポリ酢酸ビニル、ポリアクリルニトリル、ポリアクリル酸およびポリメタクリル酸あるいはそれらのエステルまたはポリブタジエン並びにそれの共重合体。重付加および重縮合によって製造される合成樹脂の種類では以下のものが適する：ポリエステル、ポリアミド、ポリイミド、ポリカルボナート、ポリウレタン、ポリウレタン、ポリエーテル、ポリアセテート並びにホルムアルデヒドとフェノール類または尿素との縮合生成物、チオ尿素、またはメラミン。
【００１４】
上記の高分子物質は単独でもまたは相互の混合物状態でも合成樹脂組成物または−溶融物の状態で存在していてもよい。しかしながら本発明の顆粒も、それぞれの基礎となるモノマーに添加しそして次に重合を実施してもよい。特に有利な本発明の顆粒はポリエステルを増白するのに適している。
【００１５】
ポリエステル繊維を増白する場合には、蛍光増白剤は、エステル交換またはエステル化する際に、重縮合の間にまたは紡糸の前に計量供給することができる。蛍光増白剤の計量供給は例えばエチレングリコール分散物中でまたは粉末としてまたはマスターバッチとして行う。例えば蛍光増白剤を紡糸直前に計量供給装置（ホッパー）を通して、乾燥したＰＥＴペレットの入った混合装置中に添加する場合には、ホッパー（例えばTamaki Blender Model 80 D-LC-7K)中に粉末を計量供給する間に閉塞が生じ、これが計量供給作業の中断をもたらす。この問題はペレットまたは顆粒を使用することによって回避される。蛍光増白剤をエチレングリコール分散物状態でエステル化またはエステル交換にまたは重縮合に添加すべき場合には、顆粒化された蛍光増白剤は攪拌によって、例えば１５％濃度の増白剤調製物の状態で良好に再分散することができる。
【実施例１】
【００１６】
粉末状態の式１の増白剤１００部を、コンパクター／グラニュレーター（ローラー長さ７５ｍｍ、ローラー直径１５２ｍｍ）中で１６キロニュートン／ｃｍ（チューブ長さ）のローラー圧および回転速度８回転／分でプレス成形する。厚さ２ｍｍのプレス成形体を得、これを顆粒化しそして０．６〜２ｍｍの直径のペレットにする。ローラー生産量は３１ｋｇ／時であり、０．６〜２ｍｍの直径の生成物の生産量は分級後に８５％である。約４．５ｋｇを圧密化工程に戻す。得られる顆粒物質は良好な自由流動性を有しそしてダストを含有していない。顆粒化の埃立ち挙動は沈降式埃測定装置によって光学的に測定した。ダスト評価値は１であった。顆粒のベースとなる式１の増白剤粉末状物質は評価値１３である（１＝埃立たない、１６＝著しく埃立つ）。更にこの顆粒はエチレングリコール中で単に攪拌することによって良好に再分散される。
【実施例２】
【００１７】
１，０００ｇのジメチルテレフタレート（ＤＭＴ）、
７２０ｇのエチレングリコール、
０．２３ｇの酢酸マンガン(II)
を、ＶＡ−攪拌機、２０ｃｍの充填塔および冷却システムを備えた２Ｌのフラスコ中に入れる。加熱浴を１６０℃に加熱し、ＤＭＴの溶融後に攪拌機を始動しそしてこの装置をＮ2 流で洗浄する。
【００１８】
メタノールの留去を開始した後に温度を各１０℃／１５分の速度で２３０〜２３５℃にまで高めそしてこの温度に、メタノールの全てが留去されるまで維持する。
【００１９】
次いで
０．３  ｇのＳｂ2 Ｏ3 、
０．０９ｇのＨ3 ＰＯ3 、
４．０  ｇのＴｉＯ2 （Ａ−タイプ）
および０．１ｇの下記式の顆粒化増白剤
【００２０】
【化３】
2005535800.tif 000004
を、グリコール蒸留用凝縮器および減圧ポンプを備えている２Ｌのフラスコ中でエチレングリコールに添加して分散させる。この分散物は、混合物を室温で１５分間混合することによって得られる。浴温度を２５０℃に高めそしてフラスコに純粋な窒素を吹き付ける。フラスコ内容物の粘度が攪拌を可能とする限り、攪拌を開始する。
【００２１】
エステル交換生成物が完全に溶融した後に、Ｎ2 流を止めそして続く重縮合プログラムを開始する：
７９０ｍｂａｒで１５分、
５２０ｍｂａｒで１５分、
２５０ｍｂａｒで１５分、
１３０ｍｂａｒで１５分、
５５ｍｂａｒで１５分、
１２ｍｂａｒで１５分。
【００２２】
この工程を少なくとも０．０１３ｍｂａｒの減圧下に２５０〜２７０℃に温度を高めることによって補い、その際に１８０回転／分の回転速度を一定に維持する。所望の粘度が達成された時に、加熱システムを外し、そして冷却する際に吹き付けられるフラスコをこの吹き付けに対応して保護する。
【００２３】
ポリエステル組成物を水中硬化的に破断させそしてＣＯ2 冷却後に粉砕する。この物質を１２０℃で５時間乾燥しそして紡糸する。優れた白色効果を有する均一に増白された繊維が得られる。
【実施例３】
【００２４】
実施例２の場合と同様に実施する。しかしながら式１の顆粒化された蛍光増白剤の代わりに慣用の粉末状態のものを使用する。貯蔵容器を開く間におよび増白剤を取り出す間に不所望にも埃立つ。増白効果は実施例１のそれと同じである。
【実施例４】
【００２５】
実施例２の場合と同様に実施する。しかしながら式１の顆粒化された蛍光増白剤はエチレングリコールと一緒にエステル交換段階に添加する。均一に増白された繊維が得られ、顆粒の均一な分散がここでも生じることが実証される。
【実施例５】
【００２６】
実施例２の場合と同様に実施する。しかしながら式６の顆粒化された蛍光増白剤を増白剤として使用する。計量供給が埃立てずに行われそして均一な増白効果が達成される：
【００２７】
【化４】
2005535800.tif 000005
【国際調査報告】
2005535800.tif 000006
2005535800.tif 000007
2005535800.tif 000008
2005535800.tif 000009